СПОСОБ ПРОИЗВОДСТВА АЛКОКСИЛИРОВАННЫХ ПОЛИЭТИЛЕНИМИНОВ

1. Способ производства этоксилированных полиэтилениминов путем взаимодействия по меньшей мере одного полиэтиленимина (PEI) с по меньшей мере одним этиленоксидом ЕО, где на первой стадии (1) полиэтиленимин (PEI) взаимодействует с этиленоксидом ЕО в количестве, меньшем, чем один молярный эквивалент на один эквивалент PEI, а затем, на второй стадии (2), продукт стадии (1) подвергается взаимодействию с дополнительным количеством этиленоксида ЕО, в присутствии основного катализатора С, и причем этиленоксид ЕО добавляют на стадии (1) в количестве от 0,01 до 0,85 единиц этиленоксида на каждую NH-группу полиэтиленимина (PEI), и причем полиэтиленимин (PEI) имеет молекулярную массу Mw (до этоксилирования) в диапазоне от 1000 до 5000, определяемую с помощью гельпроникающей хроматографии (ГПХ) с водной муравьиной кислотой с концентрацией 1,5 мас.% в качестве элюента и сшитым полигидроксиэтилметакрилатом в качестве неподвижной фазы (колонка TSKgel GMPWXL) и с использованием детектора RI и стандартов из пуллулана (PSS GmbH, Майнц, Германия) для калибровки.
2. Способ по п. 1, где полиэтиленимин (PEI) имеет молекулярную массу Mw (до этоксилирования) в диапазоне от 1300 до 5000, определяемую с помощью гельпроникающей хроматографии (ГПХ) с водной муравьиной кислотой с концентрацией 1,5 мас.% в качестве элюента и сшитым полигидроксиэтилметакрилатом в качестве неподвижной фазы (колонка TSKgel GMPWXL) и с использованием детектора RI и стандартов из пуллулана (PSS GmbH, Майнц, Германия) для калибровки.
3. Способ по п. 1, где полиэтиленимин (PEI) имеет молекулярную массу Mw (до этоксилирования) в диапазоне от 1600 до 2400, предпочтительно, от 1800 до 2200, более предпочтительно, от 1900 до 2100 г/моль, определяемую с помощью гельпроникающей хроматографии (ГПХ) с водной муравьиной кислотой с концентрацией 1,5 мас.% в качестве элюента и сшитым полигидроксиэтилметакрилатом в качестве неподвижной фазы (колонка TSKgel GMPWXL) и с использованием детектора RI и стандартов из пуллулана (PSS GmbH, Майнц, Германия) для калибровки.
4. Способ по п. 1, где этиленоксид ЕО добавляют на стадии (1) в количестве от 0,1 до 0,7 единиц этиленоксида на каждую NH-группу полиэтиленимина (PEI), более предпочтительно, от 0,1 до 0,5 единиц этиленоксида на каждую NH-группу полиэтиленимина (PEI).
5. Способ по п. 1, где сумма количеств этиленоксида ЕО, добавленного на стадиях (1) и (2), находится в диапазоне от 15 до 40 единиц этиленоксида на каждую NH-группу полиэтиленимина (PEI), предпочтительно, от 20 до 40 единиц этиленоксида на каждую NH-группу полиэтиленимина (PEI), более предпочтительно, от 25 до 35 единиц этиленоксида на каждую NH-группу полиэтиленимина (PEI).
6. Способ по п. 1, где основный катализатор С выбирают из группы, состоящей из основных катализаторов, содержащих щелочноземельные металлы.
7. Способ по п. 1, где основный катализатор С выбирают из группы, состоящей из LiOH, NaOH, КОН, CsOH и их смесей, предпочтительно, смесей, содержащих КОН, более предпочтительно, КОН.
8. Способ по п. 1, где основный катализатор С добавляют в количестве от 0,05 до 0,3 мас.%, предпочтительно, от 0,15 до 0,25 мас.%, относительно этоксилированного полиэтиленимина (EPEI).
9. Способ по п. 1, где температура во время первой стадии (1) находится в диапазоне от 90° до 180°С, предпочтительно, от 100° до 170°С, более предпочтительно, от 110° до 16°С, еще более предпочтительно, от 120° до 145°С.
10. Способ по п. 1, где температура во время второй стадии (2) находится в диапазоне от 100° до 250°С, предпочтительно, от 120° до 180°С.
11. Способ по п. 1, где на первой стадии (1) дополнительно добавляют от 1 до 50 мас.%, предпочтительно, от 1 до 25 мас.%, более предпочтительно, от 2 до 18 мас.%, относительно непрореагировавшего (PEI).
12. Способ по любому из пп. 1-11, где продукт, полученный после стадии (2), обрабатывают отбеливающим агентом.
13. Способ по п. 12, где отбеливающий агент выбирают из группы, состоящей из боратов, гипохлоритов и боргидратов.
14. Этоксилированный полиэтиленимин, получаемый по способу по любому из пп. 1-13.
15. Применение этоксилированного полиэтиленимина, получаемого по способу по любому из пп. 1-13, в композициях жидких средств для стирки.